(57)【特許請求の範囲】
【請求項１】
基板の表面に半導体膜を成長させる気相成長方法であって、
複数の原料ガスを攪拌して混合原料ガスを生成する工程と、
前記混合原料ガスを気相成長室に対して導入する導入量を調整し、前記混合原料ガスを前記気相成長室に導入することにより前記半導体膜が成長する第１段階と、希釈ガスを前記気相成長室に導入することにより前記半導体膜を成長させない第２段階を繰返す工程と、を有しており、
前記第１段階で前記気相成長室に導入する混合原料ガスの導入量と前記第２段階で前記気相成長室に導入する希釈ガスの導入量が異なっている気相成長方法。
【請求項２】
基板の表面に半導体膜を成長させる気相成長方法であって、
複数の原料ガスを攪拌して混合原料ガスを生成する工程と、
前記混合原料ガスを気相成長室に対して導入する導入量を調整し、前記混合原料ガスを前記気相成長室に導入することにより前記半導体膜が成長する第１段階と、希釈ガスを前記気相成長室に導入することにより前記半導体膜を成長させない第２段階を繰返す工程と、を有しており、
前記混合原料ガスの粘性が前記希釈ガスの粘性よりも高く、
前記第１段階で前記気相成長室に導入する混合原料ガスの導入量が、前記第２段階で前記気相成長室に導入する希釈ガスの導入量よりも少ない気相成長方法。
【請求項３】
前記複数の原料ガスが、前記半導体膜にドーパントを提供するドーパントガスを含む請求項１又は２に記載の気相成長方法。
【請求項４】
前記第１段階の継続期間が５０秒以下である請求項１〜３のいずれか一項に記載の気相成長方法。
【請求項５】
前記第２段階では、前記基板の表面に向けて光を照射する請求項１〜４のいずれか一項に記載の気相成長方法。
【請求項６】
前記第１段階では、前記基板に供給する前記混合原料ガスを、前記基板の中心部よりも端部に多く供給する請求項１〜５のいずれか一項に記載の気相成長方法。
【発明の詳細な説明】
【技術分野】
【０００１】
本発明は、基板の表面に半導体膜を成長させる気相成長技術に関する。
【背景技術】
【０００２】
基板の表面に半導体膜を気相成長させる方法が知られている。気相成長方法では、基板の表面の半導体膜が成長するのに伴って、半導体膜の成長速度が次第に遅くなることが知られている。この現象は、半導体膜の成長に伴い発生した副生成物が、半導体膜の成長を阻害するからだと考えられている。
【０００３】
特許文献１には、原料ガス（半導体膜を成長させるガス）を所定時間供給し、その後、原料ガスの供給を停止した状態で希釈ガス（半導体膜を成長させないガス）を所定時間供給する技術が開示されている。すなわち、特許文献１の技術では、気相成長室内に供給するガスを、原料ガスと希釈ガスで経時的に切換える。
【０００４】
原料ガスを供給する時間と希釈ガスを供給する時間を経時的に切換えることで、基板上に残存する副生成物を希釈ガスで置換することができる。これにより、希釈ガスを供給して半導体膜の成長を停止させる時間が設けられることによって、半導体膜の成長する時間が断続的であっても、その断続的な成長時間では半導体膜が高速で成長することから、結果として、半導体膜の成長速度を速く維持することができる。
【先行技術文献】
【特許文献】
【０００５】
【特許文献１】特開２００９−１０５３２８号公報
【発明の概要】
【発明が解決しようとする課題】
【０００６】
しかしながら、本発明者らの検討の結果、半導体膜の成長速度を速く維持すると、成長した半導体膜の特性が、その半導体膜の面内でばらつくことが分かってきた。本明細書で開示される技術は、上記知見を契機として創作されたものであり、気相成長した半導体膜の面内において特性がばらつくことを抑制する技術を提供することを目的とする。
【課題を解決するための手段】
【０００７】
成長した半導体膜の特性が面内でばらつく原因を探求したところ、複数の原料ガスが均一に混合されないままに、基板の表面に供給されていることが判明した。特に、半導体膜の成長速度を速く維持するために、原料ガスを供給する時間と希釈ガスを供給する時間を短時間で切換えると、気相成長室内で複数の原料ガスが混合されないうちに、希釈ガスを供給する時間に切換わる。このため、半導体膜の成長速度を速く維持するために、原料ガスを供給する時間と希釈ガスを供給する時間を短時間で切換えると、ますます複数の原料ガスが均一に混合されなくなり、半導体膜の面内における特性のばらつきが悪化する。
【０００８】
本明細書で開示される技術は、複数の原料ガスを攪拌して混合原料ガスを生成した後に、その混合原料ガスを気相成長室内に導入することを特徴とする。すなわち、本明細書で開示される技術は、基板の表面に複数の原料ガスを供給することに先立って、複数の原料ガスを攪拌し、複数の混合ガスが均一に混合された状態を予め生成しておくことを特徴とする。均一に混合された混合原料ガスを予め生成しておくことで、基板の表面のどの位置に対しても均一の混合比の混合原料ガスを供給することができる。そのため、例えば、原料ガスを供給する時間と希釈ガスを供給する時間を短時間で切換えたとしても、半導体膜の特性が面内でばらつくことを抑制することができる。
【０００９】
本明細書に開示する技術は、基板の表面に半導体膜を成長させる気相成長装置に具現化することができる。その気相成長装置は、気相成長室と攪拌室と連通路と調整装置を有する。気相成長室は、基板が載置される載置台を有する。攪拌室は、複数の原料ガスを攪拌して混合原料ガスを生成する。連通路は、気相成長室と攪拌室を連通する。調整装置は、混合原料ガスを気相成長室に対して導入する導入量を調整する。ここでいう導入量とは、基板の単位面積当たりに導入される単位時間当たりのガスのモル量である。
【００１０】
なお、攪拌室は、気相成長室と複数の原料ガスが貯蔵されているガス貯蔵槽との間に設けられており、気相成長室の空間とは異なる空間で構成されている。攪拌室は、複数の原料ガスを強制的に拡散させる強制拡散手段を備えている。このため、攪拌室には、複数の原料ガスが自然拡散のみによって混合されるようなものは含まれない。強制拡散手段には、後述するように、入力された外部エネルギーを用いて複数の原料ガスを強制的に拡散させるアクチュエータが含まれる。あるいは、強制拡散手段には、外部エネルギーを用いずに、複数の原料ガスを強制的に拡散させるものも含まれ、例えば、複数の原料ガスに対して強制的に乱流を起こさせる立体形状を備えた空間が含まれる。
【００１１】
上記の気相成長装置によると、半導体膜を成長させるための複数の原料ガスが、気相成長室内に導入された時点でほぼ均一に混ざり合っている。そのため、基板上に供給される混合原料ガスは、基板の表面のどの位置に対しても均一な混合比で供給される。これにより、半導体膜の特性が、その半導体膜の面内でばらつくことを抑制することができる。
【００１２】
攪拌室は、複数の原料ガスを攪拌するためのアクチュエータを有していることが望ましい。攪拌室に導入される各原料ガスの導入量に応じてアクチュエータを制御することができる。例えば、各原料ガスの導入量が多い場合は、アクチュエータの運動量を大きくすれば、複数の原料ガスが均一に混合されることを保証することができる。簡単な構造のアクチュエータとして、攪拌子が挙げられ、具体的には攪拌羽が望ましい。
【００１３】
本明細書に開示する気相成長装置は、気相成長室内に設けられており、基板の表面に向けて光を照射する光照射装置をさらに備えていることが好ましい。ここでいう「光照射装置」は、光源で生成された光を基板の表面に向けて照射する装置のことをいう。なお、光源は、気相成長装置内に配置してもよいし、気相成長装置外に配置してもよい。光源を気相成長装置外に配置する場合、光ファイバー等を利用して、光源で生成された光を光照射装置に導入することができる。光照射装置に用いる光は、基板の材料の種類、あるいは、基板の表面に吸着する副生成物の種類に応じて選択することができる。基板の表面に向けて光を照射することにより、基板の表面の温度を局所的に上昇させることができる。あるいは、基板の表面に向けて光を照射することにより、基板表面における基板と副生成物との結合を切ることができる。その結果、基板の表面の副生成物を基板の表面から速やかに脱離させることができ、単位時間あたりの半導体膜の成長速度をより速くすることができる。
【００１４】
上記した調整装置は、混合原料ガスの導入量が基板の中心部よりも端部に多くなるように調整して導入する部分調整手段を有することが望ましい。これにより、基板の端部には中心部よりも多くの混合原料ガスが供給される。例えば、載置台に載置された基板が回転していると、気相成長室に導入された混合原料ガスが基板の中心部に引き寄せられる。そのため、基板の端部における半導体膜の成長速度が中心部よりも遅くなり、端部の厚みが中心部よりも薄くなる。部分調整手段を用いて混合原料ガスの導入量を基板の表面の位置に応じて適宜調整すれば、基板の表面に均一に混合原料ガスを供給することができる。これにより、半導体膜の厚みが半導体膜の面内でばらつくことを抑制することができる。
【００１５】
部分調整手段は、基板の中心部に向けて混合原料ガスを導入する第１導入開口部と、基板の端部に向けて混合原料ガスを導入する第２導入開口部を有していることが望ましい。この場合、混合原料ガス中の原料ガスの濃度の割合を変えて、第１導入開口部から原料ガスの濃度が濃い混合原料ガスを導入し、第２導入開口部から原料ガスの濃度が薄い混合原料ガスを導入してもよい。あるいは、第１開口部から導入する混合原料ガスの流量（基板に単位面積当たりに導入される単位時間当たりの混合原料ガスの体積）を多くし、第２開口部から導入する混合原料ガスの流量を少なくしてもよい。前者の場合、複数の攪拌室を有することが望ましい。後者の場合、１つの攪拌室に２つのバルブを設ければ、複数の攪拌室を有していなくても、第１導入開口部及び第２導入開口部に供給する混合原料ガスの流量を変えることができる。
【００１６】
本明細書は、基板の表面に半導体膜を成長させる気相成長方法を開示する。その方法は、複数の原料ガスを攪拌して混合原料ガスを生成する工程と、混合原料ガスを気相成長室に対して導入する導入量を調整し、半導体膜が成長する第１段階と半導体膜が成長しない第２段階を繰返す工程とを有する。
【００１７】
上記の気相成長方法では、第１段階と第２段階を経時的に繰り返す。混合原料ガスを連続して長時間導入すると、基板の表面に副生成物が蓄積し、半導体膜の成長速度が次第に遅くなる。第１段階と第２段階を経時的に繰り返すと、第１段階で生じた基板上の副生成物を、第２段階で除去することができる。それにより、半導体膜の成長速度を速く維持することができる。さらに、上記気相成長方法では、第１段階で導入される混合原料ガス中の各原料ガスが均一に混合されている。そのため、半導体膜の成長速度を速く維持しても、基板の表面のどの位置に対しても均一の混合比の混合原料ガスが供給され、半導体膜の特性が半導体膜の面内でばらつくことが抑制される。
【００１８】
上記した複数の原料ガスは、気相成長する半導体膜にドーパントを提供するドーパントガスを含むことができる。本明細書で開示される技術によると、半導体膜に含まれるドーパントの量を、半導体膜の面内のどの位置に対しても均一にすることができる。なお、ここでいう「ドーパントガス」とは、半導体膜に対してドナー、又は、アクセプタとなる不純物のことをいう。従来の気相成長方法では、原料ガスを供給する時間と希釈ガスを供給する時間を短時間で切換えると、特に、半導体膜に含まれるドーパントの量が半導体膜の面内においてばらつく。そのため、例えば、半導体膜の抵抗率が、半導体膜の面内においてばらつく。一方、本明細書で開示される気相成長方法は、基板の表面のどの位置に対してもドーパントガスを均一に供給することができるので、半導体膜の抵抗率が半導体膜の面内でばらつくことが抑制される。
【００１９】
上記した第１段階の継続期間は５０秒以下であることが好ましい。これにより、半導体膜の成長速度を速く維持することができる。ところが、本発明者らの検討によると、予め複数の原料ガスを攪拌しない従来の気相成長方法では、第１段階の継続時間を５０秒以下にすると、半導体膜の特性の面内でのばらつきが顕著に悪化することが分かってきた。一方、本願明細書で開示される気相成長方法は、第１段階の継続期間が５０秒以下であっても、半導体膜の特性の面内でのばらつきを抑制することができる。本願明細書で開示される気相成長方法は、半導体膜の高速成長と特性ばらつきの抑制を両立することができる。
【００２０】
上記した第２段階では、気相成長室内に希釈ガスを導入することが好ましい。「希釈ガス」とは、混合原料ガスに含まれるガスの一つであることが望ましい。これにより、第２段階で用いるためだけのガスを用意する必要がない。
【００２１】
第２段階で希釈ガスを用いる場合、第１段階で気相成長室内に導入する混合原料ガスの導入量と第２段階で気相成長室内に導入する希釈ガスの導入量が異なっていることが好ましい。混合原料ガスと希釈ガスは、ガスの組成の相違により、気相成長室からの排出速度が相違する。そのため、混合原料ガスと希釈ガスを同じ導入量で導入すると、第１段階と第２段階で気相成長室内の圧力が変化し、気相成長室内が高圧の状態から低圧の状態に切換わるときに、気相成長室内が排出側よりも負圧になってしまう。気相成長室が排出側よりも負圧になると、排出ガスが気相成長室に逆流し、逆流したガス中の副生成物が半導体膜の成長を阻害してしまう。第１段階で気相成長室内に導入する混合原料ガスの導入量と第２段階で気相成長室内に導入する希釈ガスの導入量を異ならせることで、第１段階と第２段階のいずれにおいても、気相成長室へのガスの導入量と気相成長室からのガスの排出量のバランスをとることができる。排出ガスが気相成長室に逆流することが抑制され、半導体膜の成長が阻害されることを抑制することができる。
【００２２】
第２段階で希釈ガスを用いる場合、混合原料ガスの粘性が希釈ガスの粘性よりも高く、第１段階で気相成長室内に導入する混合原料ガスの導入量が、第２段階で気相成長室内に導入する希釈ガスの導入量よりも少ないことが好ましい。粘性が高いガスは、粘性が低いガスよりも気相成長室から排出されにくい。そのため、混合原料ガスの導入量と希釈ガスを同じ導入量で導入すると、混合原料ガスから希釈ガスに切換えたときに、気相成長室が負圧になってしまう。その結果、排出ガスが気相成長室に逆流し、逆流したガス中の副生成物が半導体膜の成長を阻害してしまう。第１段階における混合原料ガスの導入量と第２段階における希釈ガスの導入量を上記のようにすれば、第１段階と第２段階のいずれにおいても、気相成長室へのガスの導入量と気相成長室からのガスの排出量のバランスをとることができる。排出ガスが気相成長室に逆流することが抑制され、半導体膜の成長が阻害されることを抑制することができる。
【００２３】
上記した第２段階では、基板の表面に向けて光を照射することが好ましい。照射に用いる光は、基板の材料の種類、あるいは、基板の表面に吸着する副生成物の種類に応じて選択することができる。光を照射することにより、基板の表面の温度を局所的に上昇させることができる。あるいは、光を照射することにより、基板と副生成物の結合を切ることができる。その結果、第２段階の時間を短縮することができ、単位時間あたりの半導体膜の成長速度をより速くすることができる。
【００２４】
第１段階では、基板に供給する混合原料ガスを、基板の中心部よりも端部に多く供給することが好ましい。基板の表面に均一に混合原料ガスを供給することができる。
【発明の効果】
【００２５】
本明細書で開示される技術によると、面内において特性のばらつきが抑制された半導体膜を得ることができる。
【図面の簡単な説明】
【００２６】
【図１】図１は、第１実施例の気相成長装置の要部断面図を示す。
【図２】図２は、気相成長室に導入されるＴＣＳガスの濃度を経時的に示す。
【図３】図３は、混合原料ガスに含まれるＴＣＳガスの濃度と、半導体膜の成長速度との関係を示す。
【図４】図４は、混合原料ガスを気相成長室に導入する時間と、半導体膜の成長速度との関係を示す。
【図５】図５は、混合原料ガスの導入時間と、半導体膜の抵抗率の面内におけるばらつきとの関係を示す。
【図６】図６は、混合原料ガスの導入時間と、半導体膜の厚みの面内におけるばらつきとの関係を示す。
【図７】図７は、第２実施例の気相成長装置の要部断面図を示す。
【図８】図８は、第３実施例の気相成長装置の要部断面図を示す。
【発明を実施するための形態】
【００２７】
本明細書で開示される技術的特徴の幾つかを以下に整理して記す。
（特徴１）気相成長室への混合原料ガスの導入量が気相成長室からの排出量に等しく、気相成長室への希釈ガスの導入量が気相成長室からの排出量に等しい。
（特徴２）気相成長室へ導入する混合原料ガスはトリクロロシランガスと水素ガスを含んでおり、気相成長室へ導入する希釈ガスは水素ガスである。希釈ガスは、混合原料ガスの原料として使用される水素ガスと同じガス槽から供給される。そのため、希釈ガスのためだけのガス槽を用意する必要がない。
（特徴３）第１段階及び第２段階の継続時間は、夫々２秒である。
（特徴４）気相成長室と攪拌室の間に、気相成長室からの混合原料ガスの排出量を調整するためのバルブが設けられている。
（特徴５）部分調整手段には、混合原料ガスの導入量が基板の中心部よりも端部に多くなるように調整可能な様々な手段が含まれる。例えば、部分調整手段の一例には、気相成長室に設けられたシャワープレートの開口率が異なるものが含まれる。このシャワープレートでは、基板の中心部に対向する範囲の開口率が小さく、基板の端部に対向する範囲の開口率が大きく形成されている。
【実施例１】
【００２８】
図１を参照し、気相成長装置１００について説明する。気相成長装置１００では、シリコンウエハ４４の表面にエピタキシャル膜を成長させる。シリコンウエハ４４は基板の一例であり、エピタキシャル膜は半導体膜の一例である。
【００２９】
気相成長装置１００は、気相成長室１２と、攪拌室２と、気相成長室１２と攪拌室２を連通する連通路１４と、複数のバルブ４ａ，６ａ，８ａで構成された調整装置１を備えている。
【００３０】
気相成長室１２は、チャンバ３８を形成する内室４２と、シリコンウエハ４４が載置される載置台（サセプタ）３４と、載置台３４の内部に設けられた抵抗加熱型のヒータ３２と、内室４２の周囲に設けられた水冷管２４と、チャンバ３８の上部に設けられたシャワープレート２０と、チャンバ３８の底面に接続されている排気通路２８を備えている。チャンバ３８の内面は、高純度石英又はＳｉＣで被覆されている。載置台３４は、図示しないモータによって、矢印３０に示すように最大で１０００ｒｐｍで回転することができる。ヒータ３２は、シリコンウエハ４４を、最大で１２００℃まで加熱することができる。なお、ヒータ３２により、シリコンウエハ４４の温度を±１℃で制御することができる。水冷管２４には、冷水を流通させることができる。これにより、内室４２の側壁４２ａを冷却することができる。チャンバ３８内に導入された混合原料ガス１０が、内室４２の表面で反応することが防止される。
【００３１】
シャワープレート２０は、攪拌室２で攪拌された混合原料ガス１０が連通路１４を通じてチャンバ３８内に導入される導入開口部である。シャワープレート２０の開口率は、シリコンウエハ４４の中心部に対向する範囲では小さく、シリコンウエハ４４の端部に対向する範囲では中心部よりも大きい。すなわち、シャワープレート２０の端部に形成されている第２導入開口部２０ｂは、中心部に形成されている第１導入開口部２０ａよりも大きい。そのため、混合原料ガス１０の導入量は、シリコンウエハ４４の中心部よりも端部の方が多い。すなわち、シャワープレート２０は、混合原料ガス１０の導入量（単位時間当たりの混合原料ガス１０の体積）がシリコンウエハ４４の中心部よりも端部に多くなるように調整して導入する部分調整手段に相当する。
【００３２】
排気通路２８は、図示しない排気ポンプに接続されている。排気ポンプを作動することにより、チャンバ３８内の圧力を０〜７６０Ｔｏｒｒに調整することができる。なお、混合原料ガス１０の導入量と排気ポンプの排気量とを調整することにより、チャンバ内を正圧（加圧）にすることもできるし、負圧（減圧）にすることもできる。気相成長装置１００では、混合原料ガス１０の導入量と排気ポンプの排気量とが等しくなるように調整されている。
【００３３】
攪拌室２は、調整装置１を介して、Ｈ２ガス（水素ガス）槽４とＳｉＨＣｌ３ガス（トリクロロシランガス）槽６とＰＨ３ガス（リン化水素ガス）槽８に連通している。ガス槽４，６，８から攪拌室２に供給するガス流量は、調整装置１のバルブ４ａ，６ａ，８ａによって調整することができる。攪拌室２とチャンバ３８の間には、ガスの流量を調整する手段が設けられていない。このため、チャンバ内に導入されるガス流量は、調整装置１によって制御される。攪拌室２は攪拌羽３を備えており、その攪拌羽３を利用して攪拌室２に導入されたＨ２ガスとＳｉＨＣｌ３ガスとＰＨ３ガスを強制的に攪拌する。そのため、攪拌室２の出口５を通過するガスは、Ｈ２ガスとＳｉＨＣｌ３ガスとＰＨ３ガスとがよく混ざり合っている。よって、シリコンウエハ４４上に供給される各原料ガス（Ｈ２ガス、ＳｉＨＣｌ３ガス、ＰＨ３ガス）の割合が、シリコンウエハ４４上のどの位置でも均一になる。また、以下の説明では、Ｈ２ガスとＳｉＨＣｌ３ガスとＰＨ３ガスが混合したガスを、混合原料ガスと称する。
【００３４】
なお、Ｈ２ガスとＳｉＨＣｌ３ガスは、互いに反応してシリコンウエハ４４の表面にエピタキシャル成長層を形成する。すなわち、Ｈ２ガスとＳｉＨＣｌ３ガスは、エピタキシャル成長層（シリコン成長膜）の原料ガスの一例である。また、ＰＨ３ガスは、エピタキシャル成長膜中にリンをドーピングするためのドーパントガスの一例であり、原料ガスの一例である。
【００３５】
気相成長装置１００はさらに、チャンバ３８内に設けられた光照射装置１５を備えている。光照射装置１５は、内室４２の側壁４２ａに取付けられている。光照射装置１５は、シリコンウエハ４４の表面に向けて、シリコンウエハ４４の表面が加熱される光を照射することができる。このような光の波長は、３００ｎｍ〜１０００ｎｍである。本実施例では、波長が８０４ｎｍの光を照射する。なお、光照射装置１５は、シリコンウエハ４４の表面に向けて、基板の表面に吸着する副生成物の格子振動に相当する光を照射してもよい。この場合、主に中赤外領域の波長を照射する。光照射装置１５は、シャワープレート２０から載置台３４までのガス流路（矢印１８）よりも外側で、内室４２に取付けられている。そのため、光照射装置１５がガス流路を遮ることはない。シャワープレート２０から排気通路２８までのガスの流れが乱れることが抑制される。光照射装置１５は、載置台３４上のシリコンウエハ４４の全面に光を照射することができる。図示は省略しているが、光照射装置１５は、シリコンウエハ４４に照射するための光を生成する光源に接続されている。光源は、気相成長装置１００内に配置してもよいし、気相成長装置１００外に配置してもよい。光源を気相成長装置１００外に配置する場合、光源で生成された光は、光ファイバー等を利用して光照射装置１５に導入される。
【００３６】
シリコンウエハ４４の表面にエピタキシャル膜を成長させる処理について説明する。まず、載置台３４にシリコンウエハ４４を載置した後、図示しない排気ポンプでチャンバ３８内の圧力を７６０Ｔｏｒｒ以下に保持する。さらに、水冷管２４内に冷水を流通させて、内室４２の側壁４２ａを冷却する。載置台３４を回転させつつヒータ３２を作動させることにより、シリコンウエハ４４の温度を適値に保持する。そして、攪拌室２から連通路１４，シャワープレート２０を通じてチャンバ３８内に混合原料ガス１０を導入する。
【００３７】
バルブ４ａ，６ａ，８ａの開度を制御することにより、混合原料ガス１０中の夫々のガガス濃度が調整される。攪拌室２では、ＳｉＨＣｌ３ガスとＨ２ガスとＰＨ３ガスが、攪拌羽３によって強制的に攪拌される。それにより、ＳｉＨＣｌ３ガスとＨ２ガスとＰＨ３ガスが均一に混合された混合原料ガス１０を生成することができる。なお、Ｈ２ガスは、ＳｉＨＣｌ３ガスの濃度を調整するための希釈ガスに相当する。本実施例では、Ｈ２ガスとＳｉＨＣｌ３ガスとＰＨ３ガスを含む混合原料ガス１０をチャンバ３８内に２秒間導入した後、Ｈ２ガスのみをチャンバ３８内に２秒間導入する工程を繰返し実施する。これにより、混合原料ガス１０がシリコンウエハ４４の表面に供給される第１段階と、Ｈ２ガスのみがシリコンウエハ４４の表面に供給される第２段階が交互に訪れる。第１段階ではシリコンウエハ４４の表面にエピタキシャル膜が成長し、第２段階ではシリコンウエハ４４の表面にエピタキシャル膜が成長しない。以下の説明では、ＳｉＨＣｌ３ガスをＴＣＳガスと称し、Ｈ２ガスを希釈ガスと称し、ＰＨ３ガスをドーパントガスと称する。
【００３８】
第１段階でチャンバ３８内に導入された混合原料ガス１０は、矢印１８に示すようにシャワープレート２０からシリコンウエハ４４に向かって流れる。混合原料ガス１０は、シリコンウエハ４４の表面近傍に到達すると、矢印１６に示すようにシリコンウエハ４４の外周に向かって流れる。載置台３４の外周まで流れた混合原料ガス１０は、矢印２６に示すように排気通路２８からチャンバ３８の外部に排出される。第２段階でチャンバ３８内に導入された希釈ガスも、矢印１８，矢印１６，矢印２６に示すように流れる。
【００３９】
上記したように、シリコンウエハ４４は、ヒータ３２によって加熱されている。そのため、シリコンウエハ４４の表面近傍に達した混合原料ガス１０は、シリコンウエハ４４の表面で反応を起こす。すなわち、ＴＣＳガスと希釈ガス（Ｈ２ガス）とが、以下の反応式で示す反応を起こす。
ＳｉＨＣｌ３＋Ｈ２→Ｓｉ＋３ＨＣｌ
【００４０】
上記反応式に示す反応により生成されたＳｉ（シリコン）は、シリコンウエハ４４の表面に固着する。すなわち、上記反応式に示す反応によって、シリコンウエハ４４の表面にエピタキシャル成長膜（単結晶シリコン膜）が成長する。このときに、エピタキシャル成長膜内に、ＰＨ３ガスが含有するリン原子が取り込まれる。これにより、エピタキシャル成長膜は、ｎ型のシリコン膜となる。
【００４１】
上記反応式に示すように、混合原料ガスがシリコンウエハ４４の表面で反応すると、Ｓｉが生成されるのと同時に副生成物である塩酸ガス（ＨＣｌガス）が生成される。ＨＣｌガスがシリコンウエハ４４の表面に残存すると、シリコンウエハ４４の表面では、以下の反応式に示す反応が起こる。
Ｓｉ＋３ＨＣｌ→ＳｉＨＣｌ３＋Ｈ２
【００４２】
上記反応式は、上述した成膜反応に対する逆反応である。すなわち、ＨＣｌガスとシリコンウエハ４４のＳｉ（シリコン）とが結びついて、ＳｉＨＣｌ３ガスとＨ２ガスが生成される。この反応により、シリコンウエハ４４の表面がエッチングされ、シリコン膜の成長速度が遅くなる。第１段階と第２段階を繰り返すことにより、シリコンウエハ４４の表面にＨＣｌガスが残存することを抑制することができる。そのため、シリコン膜の成長速度が遅くなることを抑制することができる。なお、第２段階では、光照射装置１５からシリコンウエハ４４の表面に向けて、波長が８０４ｎｍの光が照射される。その結果、シリコンウエハ４４の温度が上昇し、シリコンウエハ４４の表面からのＨＣｌガスの脱離が促進される。
【００４３】
図２は、チャンバ３８内に導入されるＴＣＳガスの濃度を経時的に示す。グラフの横軸は時間を示し、縦軸はＴＣＳガスの濃度を示す。図２に示すように、チャンバ３８内にＴＣＳガスを導入する期間ｔ１，ｔ３，ｔ５，ｔ７，ｔ９と、チャンバ３８内にＴＣＳガスが導入されない（すなわち、ＴＣＳガスの濃度が０％）期間ｔ２，ｔ４，ｔ６，ｔ８が交互に訪れている。期間ｔ２，ｔ４，ｔ６，ｔ８では、バルブ６ａ，８ａを閉じて、バルブ４ａだけを開放する。それにより、期間ｔ２，ｔ４，ｔ６，ｔ８には、チャンバ３８内に希釈ガスが導入される。すなわち、期間ｔ１，ｔ３，ｔ５，ｔ７，ｔ９は第１段階であり、期間ｔ２，ｔ４，ｔ６，ｔ８は第２段階である。上記したように第１段階では、シリコンウエハ４４の表面に副生成物が増加する。第２段階を行うことにより、副生成物をチャンバ３８の外部に排出する。すなわち、第１段階と第２段階を繰り返すことにより、シリコンウエハ４４の表面のＨＣｌガスを、Ｈ２ガスに置換する。それにより、シリコン膜の成長速度が低下することを抑制することができる。なお、期間ｔ１〜ｔ９は夫々２秒である。
【００４４】
以下、図３〜図６を参照し、複数の原料ガスを攪拌してチャンバ内に導入する利点について説明する。図３〜図６に示すデータは、攪拌室を有しない気相成長装置の実験結果を示す。図３は、混合原料ガスに含まれるＴＣＳガスの濃度と、エピタキシャル膜の成長速度の関係を示す。グラフの横軸はＴＣＳガスの濃度を示し、グラフの右側に向かうに従って濃度が濃い。縦軸はエピタキシャル膜の成長速度ＧＲを示す。なお、図３は、混合原料ガスを３００秒間連続してチャンバ内に導入したときの結果を示す。図３には、載置台の回転速度を３段階に変えた結果を示している。曲線６２は、載置台を基準回転速度で回転させた結果を示す。曲線６１は、載置台を曲線６２よりも低速で回転させたときの結果を示す。曲線６３は、載置台を曲線６２よりも高速で回転させたときの結果を示す。破線６０は、載置台の回転速度が低速（曲線６１と同じ回転速度）であり、ＴＣＳガスの濃度が薄いときのシリコン膜の成長速度の結果を示す。
【００４５】
図３から明らかなように、エピタキシャル膜の成長速度は、ＴＣＳガスの濃度が増加するに従って速くなる。また、曲線６１，６２，６３に示すように、載置台の回転速度が速くなるほど、エピタキシャル膜の成長速度は速くなる。この結果から、エピタキシャル膜の成長速度を速くするためには、ＴＣＳガスの濃度を濃くし、載置台の回転速度を速くすることが有効であることがわかる。なお、曲線６０，６１に示すように、ＴＣＳガスの濃度が薄いときは、ＴＣＳガスの濃度と成長速度が比例の関係を示す。しかしながら、ＴＣＳガスの濃度が濃くなると、ＴＣＳガスの濃度と成長速度が比例の関係でなくなる。曲線６２、６３も同じ傾向を示す。
【００４６】
曲線６０，６１の結果から、ＴＣＳガスの濃度を濃くする（反応速度を増加させる）に従って、ＴＣＳガスの濃度と成長速度が比例関係であれば得られるはずである成長速度と、実際の成長速度との差が大きくなっている。この結果は、ＴＣＳガスの濃度が濃くなるに従って、生成される副生成物が増大し、成長速度の増加が鈍ることを示している。図３の結果から、ＴＣＳガスの濃度を濃くするだけでは、エピタキシャル膜の成長速度が飽和し、ＴＣＳガスの濃度に見合った効果が得られないことが判明した。
【００４７】
図４は、混合原料ガスをチャンバ内に導入する時間と、エピタキシャル膜の成長速度の関係を示す。グラフの横軸は混合原料ガスの導入時間（秒）を示し、縦軸は成長速度ＧＲを示す。図４には、チャンバ内に導入するＴＣＳガスの濃度を３段階に変えた結果を示している。曲線６６は、チャンバ内に基準濃度のＴＣＳガスを導入した結果を示す。曲線６５は、チャンバ内に基準濃度よりも薄い濃度のＴＣＳガスを導入した結果を示す。曲線６７は、チャンバ内に基準濃度よりも濃い濃度のＴＣＳガスを導入した結果を示す。なお、載置台の回転速度は、曲線６５，６６，６７の順に速く調整されている。
【００４８】
図４の結果からも、エピタキシャル膜の成長速度を速くするためには、ＴＳＣガスの濃度を濃くし、載置台の回転速度を速くすることが有効であることがわかる。また、混合原料ガスの導入時間（エピタキシャル成長時間）が長くなるに従って、エピタキシャル膜の成長速度が飽和している。曲線６５，６６，６７を比較すると明らかなように、ＴＳＣガスの濃度が濃くなるに従って、成長速度が飽和する時間が短くなっている。すなわち、ＴＳＣガスの濃度が濃いほど、成長速度を速く維持することができる時間が短い。曲線６５では、混合原料ガスの導入時間がおよそ３０秒まではエピタキシャル膜の成長速度を速く維持することができる。曲線６６では、混合原料ガスの導入時間がおよそ１０秒まではエピタキシャル膜の成長速度を速く維持することができる。曲線６７では、混合原料ガスの導入時間がおよそ２秒まではエピタキシャル膜の成長速度を速く維持することができる。図４の結果から、ＴＣＳガスの濃度を濃くして、混合原料ガスをチャンバ内に導入する時間を短くすることにより、エピタキシャル膜の成長速度を速くすることができることが判明した。
【００４９】
図５は、混合原料ガスの導入時間（エピタキシャル成長時間）と、エピタキシャル膜の抵抗率の面内ばらつきを示す。グラフの横軸は混合原料ガスの導入時間（秒）を示し、縦軸はエピタキシャル膜の抵抗率の面内ばらつき（±％）を示す。符号８６（■）は、チャンバ内に基準濃度のＴＣＳガスを導入した結果を示す。符号８５（▲）は、チャンバ内に基準濃度よりも薄い濃度のＴＣＳガスを導入した結果を示す。符号８７（◆）は、チャンバ内に基準濃度よりも濃い濃度のＴＣＳガスを導入した結果を示す。なお、載置台の回転速度は、符号８５，８６，８７の順に速く調整されている。
【００５０】
図５に示すように、何れの条件においても、混合原料ガスの導入時間を短く（５０秒程度に）することにより、抵抗率の面内ばらつきが大きくなっている。混合原料ガスの導入時間を５０秒以下にすると、抵抗率の面内ばらつきは、最大で８０％を超える。矢印８８に示すように、混合原料ガスの導入時間を長く（３００秒程度に）すると抵抗率の面内ばらつきが±１％程度になる。すなわち、図５のデータより、シリコン基板上に供給されるドーパントの量は、混合原料ガスの導入時間を長くすれば面内で均一になるものの、混合原料ガスの導入時間が短いと面内で大幅にばらつくことが確認された。また、ＴＳＣガスの濃度が濃いほど、抵抗率の面内ばらつきが大きい。上記したように、ＴＣＳガスの濃度を濃くして、混合原料ガスの導入時間を短くすると、エピタキシャル膜の成長速度を向上させることができる。すなわち、拡散槽を有していない気相成長装置の場合、エピタキシャル膜の成長速度を向上させるほど、抵抗率の面内でばらつきが大きくなることが判明した。
【００５１】
図６は、混合原料ガスの導入時間と、エピタキシャル膜の厚みの面内のばらつきの関係を示す。グラフの横軸は混合原料ガスの導入時間（秒）を示し、縦軸はエピタキシャル膜の面内ばらつき（±％）を示す。符号８１（■）は、チャンバ内に基準濃度のＴＣＳガスを導入した結果を示す。符号８０（▲）は、チャンバ内に基準濃度よりも薄い濃度のＴＣＳガスを導入した結果を示す。符号８２（◆）は、チャンバ内に基準濃度よりも濃い濃度のＴＣＳガスを導入した結果を示す。載置台の回転速度は、符号８０，８１，８２の順に速く調整されている。なお、符号８０に示す結果におけるＴＣＳガスの濃度及び載置台の回転速度は、図５の符合８５に示す結果のものと同じである。符号８１に示す結果におけるＴＣＳガスの濃度及び載置台の回転速度は、図５の符合８６に示す結果のものと同じである。符号８２に示す結果におけるＴＣＳガスの濃度及び載置台の回転速度は、図５の符合８７に示す結果のものと同じである。
【００５２】
図６に示すように、何れの条件においても、混合原料ガスの導入時間を短く（５０秒程度に）することにより、エピタキシャル膜の厚みの面内ばらつきが大きくなっている。すなわち、エピタキシャル膜の抵抗率の面内ばらつきと同様に（図５を参照）、エピタキシャル膜の成長速度を向上させるほど、エピタキシャル膜の厚みの面内ばらつきが大きくなることが判明した。しかしながら、ＴＣＳガスの濃度を濃くしても、混合原料ガスの導入時間を短くしても、エピタキシャル膜の厚みの面内ばらつきは、エピタキシャル膜の抵抗率の面内ばらつきと比較して極めて小さい。この結果は、混合原料ガスの導入時間を短くしても、ＴＣＳガスと希釈ガスはシリコン基板の全面に概ね行き渡るものの、ドーパントガスはシリコン基板の一部にしか行き渡らないことを示している。換言すると、ＴＣＳガスの濃度を濃くして、混合原料ガスの導入時間を短くすると、ドーパントガスを少量だけ含む混合原料ガスが供給される部分と、ドーパントガスを大量に含む混合原料ガスが供給される部分が存在することを示している。図５及び図６の結果は、拡散槽を有していない気相成長装置の場合、チャンバ内に導入される混合原料ガス中の夫々の原料ガスの割合が部分的に異なることを示している。拡散槽を有していない気相成長装置の場合、良質なエピタキシャル膜を得るためには、ＴＣＳガスの濃度を濃くして、混合原料ガスの導入時間を短くする（例えば２秒以下）ことができない。
【００５３】
上記したように、気相成長装置１００は、攪拌室２内において、ＴＣＳガスと希釈ガスとドーパントガスが強制的に攪拌される。そのため、チャンバ３８内に導入される混合原料ガスに含まれるＴＣＳガスと希釈ガスとドーパントガスの割合は、均一化されている。シリコンウエハ４４上に供給されるＴＣＳガスと希釈ガスとドーパントガスの割合は、シリコンウエハ４４の面内でほぼ一定である。そのため、気相成長装置１００の場合、ＴＣＳガスの濃度を濃くして、混合原料ガス１０の導入時間を短くしても、エピタキシャル膜の抵抗率が面内で大幅にばらつくことを抑制することができる。少なくとも、エピタキシャル膜の厚みのばらつきと同程度（数％）に抑制することができる。すなわち、攪拌室２内でＴＣＳガスと希釈ガスを攪拌することにより、エピタキシャル膜を高速で成長させることができるとともに、エピタキシャル膜の抵抗率が面内でばらつくことを抑制することができる。
【００５４】
気相成長装置１００の他の特徴について説明する。上記したように、第２段階において、光照射装置１５からシリコンウエハ４４の表面に向けて、波長が８０４ｎｍの光が照射される。シリコンウエハ４４の表面からの副生成物の脱離が促進されるので、第２段階の時間を短くすることができる。エピタキシャル膜が成長しない第２段階の時間を短くすることにより、相対的にエピタキシャル膜が成長する第１段階の時間を長くすることができる。単位時間あたりのエピタキシャル膜の成長速度が速くなる。すなわち、エピタキシャル膜を高速で成長させることができる。なお、波長が８０４ｎｍの光を照射することに代えて、シリコンウエハ４４の表面に吸着するＳｉＣｌの格子振動に対応する光を照射してもよい。その場合、光の波数は５３１カイザー（ｃｍ−１）（およそ１１０００ｎｍ）であり、ＳｉＣｌの振動エネルギーに共鳴する。そのため、そのような光をシリコンウエハ４４の表面に向けて照射すると、光が選択的、効率的に吸着されるので、ＳｉとＣｌの結合が切れ、副生成物の離脱を促進させることができる。
【００５５】
エピタキシャル膜は、載置台３４上のシリコンウエハ４４を回転させながら成長させる。シリコンウエハ４４が回転していると、チャンバ３８内に導入された混合原料ガス１０は、シリコンウエハ４４の中心に引き寄せられる。混合原料ガス１０の導入量がチャンバ３８内で均一である場合、エピタキシャル膜の周辺部の厚みが中央部よりも薄くなったり、エピタキシャル膜の周辺部の抵抗率が中央部よりも高くなることがある。このような傾向は、第１段階の時間を短くするほど顕著になる。
【００５６】
上記したように、気相成長装置１００では、シャワープレート２０の開口率が、シリコンウエハ４４の中心部に対向する範囲では小さく、シリコンウエハ４４の端部に対向する範囲では中心部よりも大きい。そのため、混合原料ガス１０がシリコンウエハ４４の中心に引き寄せられる力が作用しても、混合原料ガス１０は、シリコンウエハ４４の端部に十分に供給される。その結果、エピタキシャル膜の厚み及び抵抗率が、エピタキシャル膜の面内でばらつくことを抑制することができる。
【００５７】
気相成長装置１００では、第１段階における混合原料ガス１０の導入量よりも、第２段階における希釈ガスの導入量の方が多くなるようにガス流量が調整される。混合原料ガス１０は希釈ガスよりも重量が重く、さらに粘性が高い。そのため、混合原料ガス１０は、希釈ガスよりもチャンバ３８から排出されにくい。混合原料ガス１０と希釈ガスの導入量が等しい場合、混合原料ガス１０の導入量と排出量のバランスが取れるように排気ポンプの排気量を調整すると、希釈ガスを導入しているときに、希釈ガスの排出量が導入量を上回ってしまう。その結果、チャンバ３８内が負圧になり、エピタキシャル膜の成長過程で生じた副生成物がチャンバ３８内に逆流し、エピタキシャル膜の厚みが面内でばらついたり、エピタキシャル膜の抵抗率が面内でばらついたりする。そのため、第２段階における希釈ガスの排出量が導入量を上回らないようにするために、第２段階における希釈ガスの導入量を第１段階における混合原料ガス１０の導入量よりも多くすれば、第２段階においても希釈ガスの導入量と排出量のバランスをとることができる。それにより、副生成物がチャンバ３８内に逆流することを抑制することができる。第１段階と第２段階の双方において希釈ガスの導入量と排出量のバランスをとることができ、エピタキシャル膜の厚みの面内ばらつき及びエピタキシャル膜の抵抗率の面内ばらつきを抑制することができる。
【００５８】
なお、第１段階における混合原料ガス１０の導入量よりも、第２段階における希釈ガスの導入量の方が多くなるようにガス流量を調整すれば、エピタキシャル成長時に生じた副生成物を効率的に排出することもできる。エピタキシャル膜が成長しない第２段階の時間を短くすることが可能となり、エピタキシャル膜を高速で成長させることができる。
【実施例２】
【００５９】
図７に、気相成長装置２００示す。気相成長装置２００は気相成長装置１００の変形例である。気相成長装置１００と同じ構成については、気相成長装置１００と同じ参照番号を付すことにより、説明を省略する。気相成長装置２００は、混合原料ガス１０と希釈ガスとを切換える構造が気相成長装置１００と異なる。気相成長装置２００は、希釈ガスをＨ２ガス槽４から攪拌室２に導入する経路と、希釈ガスをＨ２ガス槽４から連通路１４に導入するバイパス経路とを切換える切換弁５０を有している。
【００６０】
気相成長装置２００は、希釈ガスをＨ２ガス槽４からバイパス経路を経由してチャンバ３８内に導入するときは、バルブ２ａによって、攪拌室２から連通路１４への混合原料ガスの導入が停止される。そのため、攪拌室２内に導入されたＴＣＳガスと希釈ガスとドーパントガスは、チャンバ３８内に希釈ガスが導入されている間（第２段階）も攪拌され続ける。そのため、混合原料ガスを長期間攪拌することができ、混合原料ガスに含まれるガス成分を、より均一にすることができる。あるいは、攪拌室２内において複数回分の混合原料ガスを攪拌し続け、第１段階が訪れたときに、バルブ２ａによって所定量の混合原料ガスをチャンバ３８内に導入することもできる。
【実施例３】
【００６１】
図８に、気相成長装置３００示す。気相成長装置３００は気相成長装置１００の変形例である。気相成長装置１００と同じ構成については、気相成長装置１００と同じ参照番号を付すことにより、説明を省略する。気相成長装置３００は、２つの攪拌室２ｘ，２ｙを有することを特徴とする。攪拌室２ｘには、シャワープレート２０の中央部と連通する連通路１４ｘが接続されている。攪拌室２ｘに供給するガス流量は、調整装置１ｘのバルブ４ａ，６ａ，８ａによって調整することができる。そのため、シャワープレート２０の中央部に導入される混合原料ガス１０ｘの流量及び混合原料ガス１０ｘ中の原料ガスの濃度は、調整装置１ｘによって制御される。攪拌室２ｙには、シャワープレート２０の端部と連通する連通路１４ｙが接続されている。攪拌室２ｙに供給するガス流量は、調整装置１ｙのバルブ４ａ，６ａ，８ａによって調整することができる。そのため、シャワープレート２０の端部に導入される混合原料ガス１０ｙの流量及び混合原料ガス１０ｙ中の原料ガスの濃度は、調整装置１ｙによって制御される。
【００６２】
気相成長装置３００の場合、２つの攪拌室２ｘ，２ｙを有しているので、シャワープレート２０の中心部に形成されている第１導入開口部２０ａに供給される混合原料ガス１０ｘの濃度，流量と、シャワープレート２０の端部に形成されている第２導入開口部２０ｂに供給される混合原料ガス１０ｙの濃度，流量とを別々に調整することができる。そのため、シリコンウエハ４４の端部に供給される混合原料ガスの導入量（原料ガスの濃度、あるいは、混合原料ガスの流量）を、シリコンウエハ４４の中央部に供給される混合原料ガスの導入量よりも多くすることができる。なお、気相成長装置３００の場合、第１導入開口部２０ａと第２導入開口部２０ｂの開口率が等しくてもよい。また、調整装置１ｘ、１ｙを別々に制御することができるので、第１導入開口部２０ａと第２導入開口部２０ｂの開口率によって混合原料ガスの導入量を調整するよりも、混合原料ガスの導入量を調整しやすい。なお、気相成長装置３００においても、気相成長装置２００と同様に、バイパス経路及び切換弁を設けてもよい。混合原料ガスを長期間攪拌することができ、混合原料ガス中のガス成分を、より均一にすることができる。
【００６３】
上記実施例では、混合原料ガス１０と、混合原料ガス１０の一成分であるＨ２ガスとを交互に導入したが、混合原料ガス１０と、混合原料ガス１０の成分ではないガスとを交互に導入してもよい。このようなガスとして、Ｈｅガス、Ａｒガス等が挙げられる。エピタキシャル膜を成長させるガス（混合原料ガス）と、エピタキシャル膜を成長させないガス（Ｈ２ガス、Ｈｅガス、Ａｒガス等）を交互に導入すれば、エピタキシャル膜の成長速度を速くすることができる。
【００６４】
光照射装置１５を配置する位置は、チャンバ３８を形成している内室４２の側壁４２ａに限られない。例えば、光照射装置１５をシャワープレート２０と載置台３４の間に配置し、シリコンウエハ４４の表面に向けて光を照射してもよい。この場合、シリコンウエハ４４に向けて垂直に光を照射することができ、シリコンウエハ４４の表面のどの位置においても、光の強度を一定にすることができる。なお、光照射装置１５をシャワープレート２０と載置台３４の間に配置しても、シャワープレート２０からシリコンウエハ４４に向けて混合原料ガス１０を供給することは可能である。例えば、光照射装置１５を載置台３４の中心から端部に向かって伸びる長尺状とし、載置台３４の一部にだけ対向させればよい。上記したように、エピタキシャル膜を成長させる場合、載置台３４を回転させる。そのため、光照射装置１５が載置台３４の中心から端部に向かって伸びていれば、光照射装置１５が載置台３４の一部にだけ対向していても、載置台３４上のシリコンウエハ４４の全面に光を照射することができる。
【００６５】
また、上記実施例では、シリコンウエハ４４の表面にシリコン膜を形成する例について説明した。しかしながら、基板はシリコンウエハに限られず、また、成長させる膜もシリコンに限られない。種々の材質からなるウエハ（例えば、ＳｉＣ、サファイア等）に対して、種々の膜（例えば、ＳｉＣ、窒化物半導体等）を成長させる装置に本発明を適用することができる。
【００６６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００６７】
２：攪拌室
２ａ，４ａ，６ａ，８ａ：調整装置
３：攪拌羽
１４：連通路
１５：光照射装置
３４：載置台
３８：気相成長室
４４：基板
１００，２００，３００：気相成長装置
【図１】
0005462671.tif 000002
【図２】
0005462671.tif 000003
【図３】
0005462671.tif 000004
【図４】
0005462671.tif 000005
【図５】
0005462671.tif 000006
【図６】
0005462671.tif 000007
【図７】
0005462671.tif 000008
【図８】
0005462671.tif 000009